(57)【要約】【課題】簡易な構成を有し、リード線の折り曲げ部分が開くのを抑制することができるリード線、リード線の製造方法、および車両用電球を提供することである。【解決手段】実施形態に係るリード線は、線状を呈し、鉄とニッケルを含む芯材と；ニッケルを含み、前記芯材の表面を覆う被覆層と；を有している。前記被覆層の厚みは、１．０μｍ以上、６．０μｍ以下である。【選択図】図１
2018206588.tif 000002
【特許請求の範囲】
【請求項１】
線状を呈し、鉄とニッケルを含む芯材と；
ニッケルを含み、前記芯材の表面を覆う被覆層と；
を有し、
前記被覆層の厚みは、１．０μｍ以上、６．０μｍ以下であるリード線。
【請求項２】
前記リード線を５０℃〜１０００℃まで昇温させて、水素放出量を測定した場合に、（水素量のピーク値）／（水素量の平均値）が２．５以下となる請求項１記載のリード線。
【請求項３】
線状を呈し、鉄とニッケルを含む芯材を形成する工程と；
水素または窒素の雰囲気中において、前記芯材に第１の熱処理を施す工程と；
前記第１の熱処理が施された芯材の表面に、ニッケルを含む被覆層を形成する工程と；
水素または窒素の雰囲気中において、前記被覆層が形成された芯材に第２の熱処理を施す工程と；
を備え、
前記被覆層を形成する工程において、厚みが、１．０μｍ以上、６．０μｍ以下の前記被覆層が形成されるリード線の製造方法。
【請求項４】
前記第１の熱処理における加熱温度は７００℃以上である請求項３記載のリード線の製造方法。
【請求項５】
前記第２の熱処理における加熱温度は７００℃以上である請求項３または４に記載のリード線の製造方法。
【請求項６】
前記第２の熱処理における加熱時間は、前記第１の熱処理における加熱時間よりも短い請求項３〜５のいずれか１つに記載のリード線の製造方法。
【請求項７】
バルブと；
請求項１または２に記載の一対のリード線と；
前記バルブの一方の端部を封止し、前記一対のリード線を保持する封止部と；
前記バルブの内部において、前記一対のリード線の折り曲げ部に保持されるフィラメントと；
を具備した車両用電球。
【発明の詳細な説明】
【技術分野】
【０００１】
本発明の実施形態は、リード線、リード線の製造方法、および車両用電球に関する。
【背景技術】
【０００２】
ガラスを含み、端部に封止部が設けられたバルブと、一端がバルブの内部に設けられ、他端が封止部から露出する一対のリード線と、バルブの内部において一対のリード線の端部に保持されたフィラメントとを備えた車両用電球がある。リード線の端部は折り曲げられ、フィラメントのレグを挟み込むようにして保持している。  
ここで、封止部は、ガラスを含むバルブの端部を加熱し、加熱されたバルブの端部を一対のリード線とともに押しつぶすことで形成される。そのため、一対のリード線は、ガラスの熱膨張係数に近い熱膨張係数を有する材料から形成されている。一般的に、リード線は、Ｆｅ−Ｎｉ合金を含む芯材と、銅を含み芯材を覆う層と、ニッケルを含み銅を含む層を覆う層と、を有している。Ｆｅ−Ｎｉ合金を含む芯材を有するリード線の熱膨張係数はガラスの熱膨張係数に近い。そのため、一対のリード線をバルブの端部に封止した際に、リード線と封止部との密着が不完全となりリークが発生するのを抑制することができる。
【０００３】
ところが、Ｆｅ−Ｎｉ合金を含む芯材の熱膨張係数、銅を含む層の熱膨張係数、およびニッケルを含む層の熱膨張係数は、異なるものとなる。そのため、車両用電球を点灯させた際にフィラメントにおいて発生した熱によりリード線の折り曲げ部が開き、フィラメントのレグがリード線から外れたり、リード線とフィラメントのレグとの電気的な接続が妨げられたりするおそれがある。
【０００４】
そのため、前述した芯材、銅を含む層、およびニッケルを含む層を有する線材と、ニッケルを含む線材とが接合されたリード線が提案されている。芯材、銅を含む層、およびニッケルを含む層を有する線材を封止部に封止すれば、リークが発生するのを抑制することができる。また、ニッケルを含む線材の端部を折り曲げてフィラメントのレグを挟み込めば、フィラメントにおいて発生した熱により折り曲げ部が開くことを抑制することができる。  
しかしながら、この様にすると、リード線の構成が複雑となり製造コストの増大を招くことになる。  
そこで、簡易な構成を有し、リード線の折り曲げ部が開くのを抑制することができる技術の開発が望まれていた。
【先行技術文献】
【特許文献】
【０００５】
【特許文献１】特開平９−４５２９１号公報
【発明の概要】
【発明が解決しようとする課題】
【０００６】
本発明が解決しようとする課題は、簡易な構成を有し、リード線の折り曲げ部が開くのを抑制することができるリード線、リード線の製造方法、および車両用電球を提供することである。
【課題を解決するための手段】
【０００７】
実施形態に係るリード線は、線状を呈し、鉄とニッケルを含む芯材と；ニッケルを含み、前記芯材の表面を覆う被覆層と；を有している。前記被覆層の厚みは、１．０μｍ以上、６．０μｍ以下である。
【発明の効果】
【０００８】
本発明の実施形態によれば、簡易な構成を有し、リード線の折り曲げ部が開くのを抑制することができるリード線、リード線の製造方法、および車両用電球を提供することができる。
【図面の簡単な説明】
【０００９】
【図１】本実施の形態に係る車両用電球を例示するための模式部分断面図である。
【図２】リード線の折り曲げ部を例示するための模式図である。
【図３】比較例に係るリード線の断面を例示するための模式図である。
【図４】本実施の形態に係るリード線の断面を例示するための模式図である。
【図５】リード線からの水素の放出量を例示するためのグラフ図である。
【発明を実施するための形態】
【００１０】
以下、図面を参照しつつ、実施の形態について例示をする。なお、各図面中、同様の構成要素には同一の符号を付して詳細な説明は適宜省略する。  
図１は、本実施の形態に係る車両用電球を例示するための模式部分断面図である。  
図２は、リード線の折り曲げ部を例示するための模式図である。  
本実施の形態に係る車両用電球１は、二輪車や四輪車（自動車）などの車両に設けられる制動灯、方向指示灯あるいは尾灯などに用いることができる。  
また、図１に例示をする車両用電球１は、口金を有さないウエッジベース電球である。  ただし、車両用電球１の用途や形態は例示をしたものに限定されるわけではない。  
本実施の形態に係る車両用電球１は、バルブ２の内部においてフィラメント４を保持する一対のリード線６を有するものに適用することができる。
【００１１】
図１に示すように、車両用電球１には、バルブ２、封止部３、フィラメント４、固定部材５、およびリード線６が設けられている。  
バルブ２は、一端が半球状を呈した筒状体となっている。バルブ２の形状は、例示をしたものに限定されるわけではなく、例えば、Ａ形、Ｇ形、ＰＳ形、Ｒ形、Ｔ形やこれらの複合形、あるいは板状体や皿状体などからなる平板形などとすることもできる。バルブ２の他端には、封止部３が設けられている。  
また、バルブ２は、透光性材料から形成されている。そのため、バルブ２は、透光性を有する気密容器となっている。
【００１２】
バルブ２は、例えば、ソーダライムガラスやアルカリ・アルカリ土類ケイ酸ガラス（鉛フリーガラスなどとも称される）などのガラスから形成することができる。  
ガラスの物理的特性は、例えば、軟化点が６６５℃、徐冷点が４８０℃、歪点が４４０℃、熱伝導率（１００℃）が１．１（Ｗ／（ｍ・Ｋ））、熱膨張係数（３０℃〜３８０℃）が５×１０−６／℃以上（例えば、９．４５×１０−６／℃）である。  
この場合、バルブ２は、透光性を有していればよい。例えば、バルブ２は、無色透明であってもよいし、着色されていてもよい。また、バルブ２の表面や内面には、着色膜、反射膜、散光膜、蛍光体膜などの被膜や、凹凸が設けられていてもよい。バルブ２は、散乱材や蛍光体などを含む材料から形成されていてもよい。
【００１３】
気密容器であるバルブ２の内部は、大気圧よりも減圧されるか、不活性ガスが封入されている。封入される不活性ガスは、例えば、キセノン（Ｘｅ）、クリプトン（Ｋｒ）、アルゴン（Ａｒ）、または、これらの混合ガスなどとすることができる。また、封入される不活性ガスは、窒素（Ｎ２）などをさらに含むこともできる。  
不活性ガスが封入される場合には、バルブ２の内部の圧力が、０．５ＭＰａ〜３．０ＭＰａ程度となるようにすることができる。  
不活性ガスを封入すれば、フィラメント４の蒸発を抑制し、車両用電球１の寿命を長くすることができる。
【００１４】
封止部３は、直方体形状を有している。  
前述したように、封止部３は、バルブ２の一方の端部を封止している。例えば、封止部３は、バルブ２の端部を加熱し、加熱されたバルブ２の端部を一対のリード線６とともに押しつぶすことで形成することができる。この場合、封止部３もガラスから形成されることになる。  
封止部３には、封止部３の内部を貫通し、バルブ２の内部に通じた排気管３ａが設けられている。排気管３ａは、バルブ２の内部を排気したり、バルブ２の内部に不活性ガスを封入したりする際に用いられる。排気管３ａの外気側の端部は、封止されている。  
また、封止部３には、車両用電球１を車両に設けられた灯具に保持させる際に用いる凸状の爪部などを設けることができる。
【００１５】
フィラメント４は、コイル４ａと、コイル４ａの両端にそれぞれ設けられたレグ４ｂを有している。  
コイル４ａは、線材を巻き回すことで形成されている。  
レグ４ｂは、コイル４ａの端部から直線状に伸びている。  
コイル４ａとレグ４ｂは、一体に形成されている。フィラメント４（コイル４ａ、レグ４ｂ）は、例えば、タングステン（Ｗ）を主成分として含む線材から形成することができる。
【００１６】
固定部材５は、バルブ２の内部に設けられている。固定部材５は、一対のリード線６を保持する。固定部材５は、例えば、ガラスから形成することができる。固定部材５は、例えば、加熱されたガラスからなる部材を一対のリード線６とともに押しつぶすことで形成することができる。この場合、バルブ２、封止部３、および固定部材５は、同じ材料から形成することもできる。
【００１７】
リード線６は、線状を呈している。リード線６の断面寸法（直径寸法）は、例えば、０．２ｍｍ以上、０．７６ｍｍ以下とすることができる。  
図２に示すように、リード線６の一端は折り曲げられ、フィラメント４のレグ４ｂを挟み込むようにして保持している。リード線６の他端は、封止部３から露出している。リード線６の封止部３から露出している部分は、外部の電源などと接続するための端子となる。
【００１８】
ここで、リード線６の材料の熱膨張係数と、封止部３の材料であるガラスの熱膨張係数との差が大きくなると、リード線６と封止部３との密着が不完全となりリークが発生するおそれがある。  
そのため、リード線６は、ガラスの熱膨張係数に近い熱膨張係数を有する材料から形成されている。
【００１９】
図３は、比較例に係るリード線の断面を例示するための模式図である。  
図３に示すように、リード線１６は、芯材１６ａ、被覆層１６ｂ、および被覆層１６ｃを有する。  
芯材１６ａは、線状を呈している。芯材１６ａの断面形状は、例えば、円形である。  
芯材１６ａは、ガラスの熱膨張係数に近い熱膨張係数を有する材料から形成されている。芯材１６ａは、例えば、鉄（Ｆｅ）とニッケル（Ｎｉ）を含む合金から形成することができる。
【００２０】
被覆層１６ｂは、芯材１６ａの表面を覆っている。被覆層１６ｂは、例えば、銅（Ｃｕ）を含む。  
被覆層１６ｃは、被覆層１６ｂの表面を覆っている。被覆層１６ｂは、例えば、ニッケルを含む。ニッケルを含む被覆層１６ｃを設ければ、リード線１６を封止部３に封止する際に、銅を含む被覆層１６ｂが酸化するのを抑制することができる。また、リード線１６を封止部３に封止する際に被覆層１６ｃの表面が酸化して酸化ニッケルが生成されると、酸化ニッケルがガラス中に拡散するので、リード線１６と封止部３とを密着させることができる。
【００２１】
そのため、リード線１６を用いれば、リード線１６と封止部３との密着が不完全となりリークが発生するのを抑制することができる。  
ところが、芯材１６ａ、被覆層１６ｂ、および被覆層１６ｃの材料が異なるため、これらの熱膨張係数が異なるものとなる。前述したように、リード線１６の一端は折り曲げられ、フィラメント４のレグ４ｂを挟み込むようにして保持している。そのため、芯材１６ａ、被覆層１６ｂ、および被覆層１６ｃの熱膨張係数が異なると、フィラメント４において発生した熱によりリード線１６の折り曲げ部が開き、フィラメント４のレグ４ｂがリード線１６から外れたり、リード線１６とフィラメント４のレグ４ｂとの電気的な接続が妨げられたりするおそれがある。
【００２２】
この場合、リード線１６の一方の端部にニッケルからなる線を接合し、ニッケルからなる線の端部を折り曲げて、フィラメント４のレグ４ｂを挟み込めば、フィラメント４において発生した熱により折り曲げ部が開くのを抑制することができる。しかしながら、この様にすれば、リード線の構成が複雑となり製造コストの増大を招くことになる。
【００２３】
本発明者らは検討の結果、被覆層の種類を減らせば、折り曲げ部６ｃが開くのを抑制できるとの知見を得た。  
図４は、本実施の形態に係るリード線の断面を例示するための模式図である。  
図４に示すように、リード線６は、芯材６ａ、および被覆層６ｂを有する。  
芯材６ａは、線状を呈している。芯材６ａの断面形状は、例えば、円形である。  
芯材６ａは、ガラスの熱膨張係数に近い熱膨張係数を有する材料から形成されている。芯材６ａは、例えば、鉄とニッケルを含む。芯材６ａは、例えば、鉄とニッケルを含む合金から形成することができる。芯材６ａは、例えば、Ｆｅ−Ｎｉ合金、Ｆｅ−Ｎｉ−Ｃｒ合金、Ｆｅ−Ｎｉ−Ｃｏ合金などから形成することができる。
【００２４】
被覆層６ｂは、芯材６ａの表面を覆っている。被覆層６ｂは、ニッケルを含む。  
前述したように、リード線６の表面がニッケルで覆われていれば、リード線６を封止部３に封止する際に生成された酸化ニッケルがガラス中に拡散するので、リード線６と封止部３とを密着させることができる。また、ニッケルは銅よりも酸化しにくいので、リード線６の封止部３から露出している部分が酸化して、接続不良が発生するのを抑制することができる。
そのため、被覆層６ｂはニッケルを含む層となっている。
【００２５】
本実施の形態に係るリード線６は、比較例に係るリード線１６よりも被覆層の種類が少ない。そのため、車両用電球１の点滅時に発生する熱応力の影響を低減させることができる。その結果、フィラメント４において発生した熱により折り曲げ部６ｃが開くのを抑制することが容易となる。また、リード線６の構成を簡易なものとすることができる。
【００２６】
ところが、単に、銅を含む被覆層１６ｂを省くと、リード線６を封止部３に封止する際に、リード線６の近傍に気泡が発生することが判明した。リード線６の近傍に気泡が発生すると、リード線６と封止部３との間に隙間が生じ易くなり、リークが発生するおそれがある。気泡は、リード線６を封止部３に封止する際に、芯材６ａおよび被覆層６ｂに吸着されていたガスが放出されたことで形成されたものと考えられる。比較例に係るリード線１６の場合には、銅を含む被覆層１６ｂが設けられているので、芯材１６ａに吸着されていたガスが外部に放出されるのを抑制することができる。ところが、本実施の形態に係るリード線６には、銅を含む被覆層１６ｂが設けられていないので、リード線６の近傍に気泡が発生し易くなったものと考えられる。
【００２７】
本発明者らはさらなる検討の結果、芯材６ａの形成後、および、所定の厚みを有する被覆層６ｂの形成後にそれぞれ所定の熱処理を施せば、気泡の発生を抑制できるリード線６が得られるとの知見を得た。  
次に、本実施の形態に係るリード線６の製造方法について説明する。  
まず、芯材６ａを形成する。  
例えば、Ｆｅ−Ｎｉ合金の溶湯を生成し、真空鋳造法などによりＦｅ−Ｎｉ合金の鋳塊を形成する。続いて、熱間圧延法などにより鋳塊から圧延線材を形成し、圧延線材に冷間伸線と熱処理とを繰り返し施し、例えば、直径寸法が０．２ｍｍ〜０．７６ｍｍ程度の芯材６ａを形成する。
【００２８】
次に、芯材６ａに第１の熱処理を施す。  
例えば、加熱炉を用いて芯材６ａに熱処理を施すことができる。  
この場合、例えば、窒素または水素（Ｈ２）の雰囲気中において、芯材６ａを７００℃以上に加熱することができる。芯材６ａを７００℃以上に加熱すれば、芯材６ａに吸着していたガスや水分を除去することができる。この場合、芯材６ａを８００℃以上に加熱すれば、芯材６ａに吸着していたガスや水分を除去するのが容易となる。また、芯材６ａを９００℃以上に加熱すれば、芯材６ａに残る歪を除去することが容易となる。芯材６ａに残る歪を除去できれば、所望の熱膨張係数を有する芯材６ａを得ることが容易となる。
【００２９】
加熱時間は、芯材６ａの直径寸法と加熱温度などに応じて適宜調整することができる。
例えば、芯材６ａの直径寸法が０．７６ｍｍ程度、加熱温度が９００℃程度の場合には、加熱時間は、２０秒〜２００秒程度とすることができる。  
また、窒素は水素に比べて芯材６ａに吸着しにくい。そのため、窒素の雰囲気中において芯材６ａに熱処理を施せば、加熱後の冷却時に芯材６ａに吸着するガスの量を抑制することができる。そのため、窒素の雰囲気中において芯材６ａに熱処理を施すことがより好ましい。
【００３０】
次に、芯材６ａの表面に被覆層６ｂを形成する。  
被覆層６ｂは、例えば、メッキ法やスパッタリング法などの成膜法を用いて形成することができる。  
例えば、電気メッキ法を用いて、芯材６ａの表面にニッケルを含む被覆層６ｂを形成することができる。  
ここで、前述したように、封止部３は、バルブ２の端部を加熱し、加熱されたバルブ２の端部を一対のリード線６とともに押しつぶすことで形成される。そのため、封止部３を形成する際にリード線６が加熱されることになる。
【００３１】
この場合、被覆層６ｂの厚みを薄くしすぎると、リード線６が加熱された際に、芯材６ａに含まれていた鉄が被覆層６ｂの表面に析出しやすくなることが判明した。鉄は酸化しやすいので、鉄が被覆層６ｂの表面に析出していると、リード線６の封止部３から露出している部分が酸化して、接続不良が発生するおそれがある。  
また、被覆層６ｂの厚みを厚くしすぎると、リード線６の折り曲げ部６ｃが開き易くなることが判明した。リード線６の折り曲げ部６ｃが開き易くなる理由は必ずしも明らかではないが、被覆層６ｂの厚みを厚くしすぎると、熱応力の影響が大きくなることが考えられる。  
本発明者らの得た知見によれば、被覆層６ｂの厚みは、１．０μｍ以上、６．０μｍ以下とすることが好ましい。  
なお、被覆層６ｂの厚みに関する詳細は後述する。
【００３２】
次に、表面に被覆層６ｂが形成された芯材６ａに第２の熱処理を施す。  
例えば、加熱炉を用いて、表面に被覆層６ｂが形成された芯材６ａに熱処理を施すことができる。  
例えば、窒素または水素の雰囲気中において、表面に被覆層６ｂが形成された芯材６ａを７００℃以上に加熱することができる。表面に被覆層６ｂが形成された芯材６ａを７００℃以上に加熱すれば、被覆層６ｂに吸着していたガスや水分を除去することができる。またさらに、芯材６ａに吸着していたガスや水分を除去することもできる。この場合、表面に被覆層６ｂが形成された芯材６ａを８００℃以上に加熱すれば、被覆層６ｂに吸着していたガスや水分を除去するのが容易となる。また、表面に被覆層６ｂが形成された芯材６ａを８００℃以上に加熱すれば、芯材６ａに吸着していたガスや水分を除去することも容易となる。また、表面に被覆層６ｂが形成された芯材６ａを９００℃以上に加熱すれば、芯材６ａに残る歪を除去することが容易となる。
【００３３】
この場合、加熱時間を長くしすぎると、芯材６ａに含まれていた鉄が被覆層６ｂの表面に析出しやすくなる。  
そのため、第２の熱処理における加熱時間は、第１の熱処理における加熱時間よりも短くなっている。この場合、第２の熱処理における加熱時間は、表面に被覆層６ｂが形成された芯材６ａの直径寸法と加熱温度などに応じて適宜調整することができる。  
例えば、表面に被覆層６ｂが形成された芯材６ａの直径寸法が０．３ｍｍ程度、加熱温度が９００℃程度の場合には、加熱時間は、２０秒〜３０秒程度とすることができる。    また、窒素は水素に比べて被覆層６ｂに吸着しにくい。そのため、窒素の雰囲気中において表面に被覆層６ｂが形成された芯材６ａに熱処理を施せば、加熱後の冷却時に被覆層６ｂに吸着するガスの量を抑制することができる。そのため、窒素の雰囲気中において表面に被覆層６ｂが形成された芯材６ａに熱処理を施すことがより好ましい。  
以上の様にして、本実施の形態に係るリード線６を製造することができる。
【００３４】
すなわち、本実施の形態に係るリード線の製造方法は、以下の工程を備えることができる。
線状を呈し、鉄とニッケルを含む芯材６ａを形成する工程。  
水素または窒素の雰囲気中において、芯材６ａに第１の熱処理を施す工程。
第１の熱処理が施された芯材６ａの表面に、ニッケルを含む被覆層６ｂを形成する工程。
水素または窒素の雰囲気中において、被覆層６ｂが形成された芯材６ａに第２の熱処理を施す工程。
この場合、被覆層６ｂを形成する工程において、厚みが、１．０μｍ以上、６．０μｍ以下の被覆層６ｂが形成される。
また、第１の熱処理における加熱温度は７００℃以上とすることができる。
第２の熱処理における加熱温度は７００℃以上とすることができる。
【００３５】
なお、第２の熱処理の後に、表面に被覆層６ｂが形成された芯材６ａをさらに細くすることもできる。  
例えば、冷間伸線により、表面に被覆層６ｂが形成された芯材６ａの直径寸法をさらに小さくすることができる。  
冷間伸線を行えば、表面に被覆層６ｂが形成された芯材６ａに歪みが発生する。そのため、冷間伸線の後、表面に被覆層６ｂが形成された芯材６ａに熱処理をさらに施すことができる。熱処理の条件は、例えば、前述した第２の熱処理の条件と同様とすることができる。
【００３６】
次に、第１の熱処理、第２の熱処理、および、被覆層６ｂの厚みについてさらに説明する。  
表１および表２は、比較例に係る場合である。すなわち、表１および表２は、第２の熱処理のみを行い、第１の熱処理を行わなかった場合である。表１は、第２の熱処理が窒素の雰囲気中において行われた場合である。表２は、第２の熱処理が水素の雰囲気中において行われた場合である。  
評価項目の「気泡発生」においては、肉眼で気泡が確認できなかった場合を「◎」とし、肉眼で微細な気泡は確認できるがリード線６と封止部３との間の密着性に問題がない場合を「○」とし、肉眼で気泡が確認でき、且つ、リークが発生している場合を「×」としている。  
評価項目の「鉄の析出」においては、被覆層６ｂの表面が変色していない場合を「○」とし、被覆層６ｂの表面が変色した場合を「×」としている。  
評価項目の「導通」においては、車両用電球１を所定の点滅サイクルで所定の回数点滅させ、点灯状態に問題がない場合を「○」、不灯となった場合を「×」としている。なお、点滅の１サイクルは、点灯を３分間、消灯を３分間とした。また、点滅回数は５００回とした。
【００３７】
【表１】
2018206588.tif 000003
【表２】
2018206588.tif 000004
【００３８】
表１および表２から分かるように、被覆層６ｂの厚みが０．５μｍ以下となれば、芯材６ａに含まれていた鉄が被覆層６ｂの表面に析出する。鉄は酸化しやすいので、鉄が被覆層６ｂの表面に析出していると、リード線６の封止部３から露出している部分が酸化して接続不良が発生し、不灯となる。一方、被覆層６ｂの厚みが１０．０μｍ以上となれば、リード線６の折り曲げ部６ｃが開き易くなり、不灯となる。  
また、第１の熱処理を行わなければ、気泡の発生を抑制することができない。
【００３９】
表３〜表６は、第１の熱処理および第２の熱処理を行った場合である。表３は、第１の熱処理および第２の熱処理が窒素の雰囲気中において行われた場合である。表４は、第１の熱処理が水素の雰囲気中において行われ、第２の熱処理が窒素の雰囲気中において行われた場合である。表５は、第１の熱処理および第２の熱処理が水素の雰囲気中において行われた場合である。表６は、第１の熱処理が窒素の雰囲気中において行われ、第２の熱処理が水素の雰囲気中において行われた場合である。  
評価項目と評価基準は、表１および表２の場合と同様としている。
【００４０】
【表３】
2018206588.tif 000005
【表４】
2018206588.tif 000006
【表５】
2018206588.tif 000007
【表６】
2018206588.tif 000008
【００４１】
表３〜表６から分かるように、被覆層６ｂの厚みが０．５μｍ以下となれば、芯材６ａに含まれていた鉄が被覆層６ｂの表面に析出する。鉄は酸化しやすいので、鉄が被覆層６ｂの表面に析出していると、リード線６の封止部３から露出している部分が酸化して接続不良が発生し、不灯となる。一方、被覆層６ｂの厚みが１０．０μｍ以上となれば、リード線６の折り曲げ部６ｃが開き易くなり、不灯となる。  
そのため、被覆層６ｂの厚みは、１．０μｍ以上、６．０μｍ以下とすることが好ましい。
【００４２】
また、第１の熱処理および第２の熱処理を行えば、封止部３の内部において、リード線６の近傍に気泡が発生するのを抑制することができる。気泡の発生を抑制できれば、リード線６と封止部３との間に隙間が生じるのを抑制できるので、リークが発生するのを抑制することができる。
【００４３】
この場合、窒素は水素に比べて、芯材６ａおよび被覆層６ｂに吸着しにくい。そのため、表３に例示をした場合（第１の熱処理および第２の熱処理が窒素の雰囲気中において行われた場合）における気泡の発生が最も少なくなる。  
芯材６ａの体積は被覆層６ｂの体積よりも大きいので、表６に例示をした場合（第１の熱処理が窒素の雰囲気中において行われ、第２の熱処理が水素の雰囲気中において行われた場合）における気泡の発生が次に少なくなる。  
また、表４に例示をした場合（第１の熱処理が水素の雰囲気中において行われ、第２の熱処理が窒素の雰囲気中において行われた場合）における気泡の発生がその次に少なくなる。
【００４４】
また、表５に例示をした場合（第１の熱処理および第２の熱処理が水素の雰囲気中において行われた場合）における気泡の発生は、表３、表４、および表６に例示をした場合に比べると若干多くなるが気泡の発生を低減させることができる。
【００４５】
図５は、リード線からの水素の放出量を例示するためのグラフ図である。  
図５中の「Ａ」は、第１の熱処理および第２の熱処理を行わなかったリード線６の場合である。「Ｂ」は、窒素の雰囲気中において第１の熱処理および第２の熱処理を行ったリード線６の場合である。  
測定に用いたリード線６の直径寸法は０．３ｍｍ、長さは１０ｍｍ、被覆層６ｂの厚みは２μｍとした。
【００４６】
測定には、電子科学（株）製のＴＤＳ（昇温脱離分析装置）、型式：ＥＭＤ−ＷＡ１０００Ｓ／Ｗを用いた。測定温度範囲は５０℃〜１０００℃とし、昇温速度は６０℃／分とした。測定対象のガスは水素である。
【００４７】
図５から分かるように、第１の熱処理および第２の熱処理を行えば、ガスの発生を大幅に抑制することができる。そのため、封止部３の内部において、リード線６の近傍に気泡が発生するのを抑制することができる。気泡の発生を抑制できれば、リード線６と封止部３との間に隙間が生じるのを抑制できるので、リークが発生するのを抑制することができる。なお、「Ａ」において３８０℃の近傍において発生した水素は、主に、被覆層６ｂに吸着していたものと考えられる。
【００４８】
表６は、水素量のピーク値／水素量の平均値と、気泡発生の関係を例示するための表である。  
なお、水素量のピーク値は、５０℃〜１０００℃までの範囲における水素放出量の最大値である。  
水素量の平均値は、５０℃〜１０００℃までの範囲における水素放出量の平均値である。
また、評価項目の「気泡発生」においては、肉眼で気泡が確認できなかった場合を「◎」とし、肉眼で微細な気泡は確認できるがリード線６と封止部３との間の密着性に問題がない場合を「○」とし、肉眼で気泡が確認でき、且つ、リークが発生している場合を「×」としている。
【００４９】
【表７】
2018206588.tif 000009
表７から分かるように、（水素量のピーク値）／（水素量の平均値）が２．５以下となれば、気泡の発生を効果的に抑制することができる。
すなわち、本実施の形態に係るリード線６を５０℃〜１０００℃まで昇温させて、水素放出量を測定した場合に、（水素量のピーク値）／（水素量の平均値）が２．５以下となる。
【００５０】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５１】
１  車両用電球、２  バルブ、３  封止部、４  フィラメント、４ａ  コイル、４ｂ  レグ、５  固定部材、６  リード線、６ａ  芯材、６ｂ  被覆層、６ｃ  折り曲げ部
【図１】
2018206588.tif 000010
【図２】
2018206588.tif 000011
【図３】
2018206588.tif 000012
【図４】
2018206588.tif 000013
【図５】
2018206588.tif 000014